(57)【要約】  本明細書では、表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。表面をコーティングするための湿らせたタオレットも提供する。タオレットは、（ａ）基材および（ｂ）シランを含むケイ素系コーティング組成物を形成するための構成成分の混合物を含む。混合物は、表面に適用されるまで基材中に含有され、混合物の適用後に、表面上の混合物のコーティングは、追加の熱を用いてまたは用いずに、周囲環境で硬化する。【特許請求の範囲】
【請求項１】
表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項２】
前記表面が定期的に水と接触する、請求項１に記載の方法。
【請求項３】
前記表面が周囲温度以下である、請求項１に記載の方法。
【請求項４】
前記表面が透明材料、衣類、自動車部品、レクリエーション用品、小火器、調理器具または金物にある、請求項２に記載の方法。
【請求項５】
前記透明材料が光学部品、レンズ、ポリカーボネート、ガラス、フロントガラス、スクリーンおよびミラーから成る群より選択される、請求項４に記載の方法。
【請求項６】
前記衣類が装身具、靴、ブーツ、手袋およびコートから成る群より選択される、請求項４に記載の方法。
【請求項７】
前記自動車部品がフロントガラス、ガラス、レザー、ビニル、ホイール、ワイパー、バンパー、ガラス繊維およびモータから成る群より選択される、請求項４に記載の方法。
【請求項８】
前記モータがアウトボードモータである、請求項７に記載の方法。
【請求項９】
前記レクリエーション用品がスノースキー、スノーブーツ、スノーシュー、トレッキングポール、ウェイクボード、水上スキー、サーフボード、ボディボード、ブギーボード、ペイントボールガン、ゴーグル、スノーモービル、ジェットスキー、オートバイ、ダートバイク、自転車、矢、矢じり、矢羽根、デコイ、馬具および釣具から成る群より選択される、請求項４に記載の方法。
【請求項１０】
前記釣具が釣糸、釣用ガイド、釣竿、釣用リール、フライアップ・フロータント、ハードルアー、釣針およびソフトベイトから成る群より選択される、請求項９に記載の方法。
【請求項１１】
前記小火器が拳銃、ライフル、銃腔および弾薬から成る群より選択される、請求項４に記載の方法。
【請求項１２】
前記調理器具が皿、鍋、ポット、ピーラー、カッター、スライサー、ボウル、ビーター、グラインダー、アイロン、グリドル、台所用品、スプーン、フォーク、ナイフおよびおろし器から成る群より選択される、請求項４に記載の方法。
【請求項１３】
前記金物がスノーシャベル、レーキ、鋤、こて、球根採掘具、蛇口、ノズル、かみそり、はさみ、クリッパー、ペディキュア用具、マニキュア用具およびくしから成る群より選択される、請求項４に記載の方法。
【請求項１４】
釣具の表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項１５】
前記混合物が釣糸、釣竿、釣用リール、光学部品、レンズ、フロントガラス、風よけ、ハードルアー、釣針およびソフトベイトから成る群より選択される少なくとも１つに移行される、請求項１４に記載の方法。
【請求項１６】
前記硬化したコーティングが前記表面での摩擦を低減する、前記釣具のキャスティングを改善する、泥の蓄積を減少させる、または氷の蓄積を減少させる、請求項１５に記載の方法。
【請求項１７】
衣類の表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項１８】
前記衣類が装身具またはレザーブーツである、請求項１７に記載の方法。
【請求項１９】
前記硬化したコーティングが前記装身具の耐食特性を改善する、請求項１８に記載の方法。
【請求項２０】
前記硬化したコーティングが前記レザーブーツの抗アレルギー特性および撥水特性を改善した、請求項１８に記載の方法。
【請求項２１】
自動車車両の表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項２２】
前記混合物がフロントガラス、ガラス、レザー、ビニル、ホイール、ワイパーおよびバンパーから成る群より選択される少なくとも１つに移行される、請求項２１に記載の方法。
【請求項２３】
前記混合物がレザーまたはビニルに適した調整剤をさらに含む、請求項２１に記載の方法。
【請求項２４】
前記混合物がホイールに適した艶出し剤をさらに含む、請求項２１に記載の方法。
【請求項２５】
前記硬化したコーティングが前記バンパーへの虫の付着を減少させる、請求項２２に記載の方法。
【請求項２６】
マリンビークルの表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項２７】
前記混合物がモータ、ガラス、セラミック、ガラス繊維およびポリ（メチルメタクリレート）から成る群より選択される少なくとも１つに移行される、請求項２６に記載の方法。
【請求項２８】
前記硬化したコーティングが前記モータを保護する、請求項２７に記載の方法。
【請求項２９】
前記混合物が前記表面に適したワックス剤をさらに含む、請求項２８に記載の方法。
【請求項３０】
レクリエーション用品の表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項３１】
前記混合物がスノースキー、スノーブーツ、スノーシュー、ウェイクボード、水上スキー、サーフボード、ペイントボールガン、ペイントボールゴーグル、スノーモービル、ジェットスキー、オートバイ、ダートバイクおよび自転車から成る群より選択される少なくとも１つに移行される、請求項３０に記載の方法。
【請求項３２】
前記硬化したコーティングが滑らかさまたは氷形成抵抗性を改善する、請求項３１に記載の方法。
【請求項３３】
小火器の表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項３４】
前記混合物が前記小火器の銃腔に移行される、請求項３３に記載の方法。
【請求項３５】
前記硬化したコーティングが前記小火器のクリーニング時間を短縮する、請求項３３に記載の方法。
【請求項３６】
前記硬化したコーティングがジャケットファウリングおよびパウダーファウリングを減少させる、請求項３３に記載の方法。
【請求項３７】
前記硬化したコーティングが前記小火器の銃身寸法を変更しない、または前記小火器の外観を変化させない、請求項３３に記載の方法。
【請求項３８】
前記硬化したコーティングが防食を改善する、請求項３３に記載の方法。
【請求項３９】
前記硬化したコーティングが前記小火器の銃身を内部摩耗から保護する、請求項３３に記載の方法。
【請求項４０】
前記硬化したコーティングが前記小火器からの熱放散を改善する、請求項３３に記載の方法。
【請求項４１】
前記硬化したコーティングが前記小火器の静電電荷を低下させる、請求項３３に記載の方法。
【請求項４２】
弾薬の表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項４３】
前記硬化したコーティングが防食を改善する、請求項４２に記載の方法。
【請求項４４】
前記硬化したコーティングが前記弾薬の再装填効率を改善する、請求項４３に記載の方法。
【請求項４５】
調理器具の表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項４６】
前記混合物が皿または鍋に移行される、請求項４５に記載の方法。
【請求項４７】
前記硬化したコーティングが付着防止特性を改善する、請求項４６に記載の方法。
【請求項４８】
馬具の表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項４９】
前記混合物がレザーに適した調整剤をさらに含む、請求項４８に記載の方法。
【請求項５０】
前記硬化したコーティングが防食を改善する、請求項４８に記載の方法。
【請求項５１】
住宅に通常見られる表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項５２】
前記混合物がスノーシャベル、園芸用具、ナイフ、カトラリー、おろし器、ピーラー、ピザカッター、スライサー、キッチン用品、ミキサーバウアー、ビーター、コーヒーグラインダー、ワッフル焼き型、グリドル、台所用品、ミラー、シャワー、シンクおよび蛇口から成る群より選択される少なくとも１つに移行される、請求項５１に記載の方法。
【請求項５３】
前記混合物がキッチンまたはバスルームで使用するのに適したワックス剤をさらに含む、請求項５２に記載の方法。
【請求項５４】
アーチェリー用具の表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項５５】
前記混合物が矢またはデコイから成る群より選択される少なくとも１つに移行される、請求項５４に記載の方法。
【請求項５６】
前記矢の表面が矢じり、矢軸または矢羽根である、請求項５５に記載の方法。
【請求項５７】
前記硬化したコーティングが氷の蓄積に対する抵抗性を改善する、請求項５５に記載の方法。
【請求項５８】
手袋の表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項５９】
前記混合物がレザーに適した調整剤をさらに含む、請求項５８に記載の方法。
【請求項６０】
前記硬化したコーティングが前記手袋の表面の把持特性を改善する、請求項５９に記載の方法。
【請求項６１】
美容用品の表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項６２】
前記混合物がかみそり、はさみ、クリッパー、ペディキュア用具、マニキュア用具およびくしから成る群より選択される少なくとも１つに移行される、請求項６１に記載の方法。
【請求項６３】
前記硬化したコーティングが前記表面の切断機能を改善する、請求項６２に記載の方法。
【請求項６４】
前記硬化したコーティングが前記表面の滑らかさを改善する、請求項６２に記載の方法。
【請求項６５】
電子スクリーンの表面をコーティングする方法であって、
（ａ）シラン、シロキサンおよび有機溶媒を含むケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いてまたは用いずに、周囲環境で前記コーティングを硬化させることと、
を含む方法。
【請求項６６】
前記電子スクリーンが携帯電話、コンピュータ、モニタまたはテレビにある、請求項６５に記載の方法。
【請求項６７】
前記硬化したコーティングが前記表面の保護を改善する、請求項６６に記載の方法。
【請求項６８】
前記混合物が、
０．１％〜５％（重量／重量）のシランと、
０．１％〜２５％（重量／重量）のシロキサンと、
２５％〜７５％（重量／重量）の酢酸イソプロピルと、
２５％〜７５％（重量／重量）の有機溶媒と、
を含む、請求項１〜請求項６７のいずれかに記載の方法。
【請求項６９】
前記混合物が、
０．４％〜１％（重量／重量）のシランと、
０．４％〜１２％（重量／重量）のシロキサンと、
３０％〜５５％（重量／重量）の酢酸イソプロピルと、
４５％〜５５％（重量／重量）の有機溶媒と、
を含む、請求項１〜請求項６７のいずれかに記載の方法。
【請求項７０】
表面をコーティングするための湿らせたタオレットであって、
前記タオレットは、
（ａ）基材と、
（ｂ）シランを含むケイ素系コーティング組成物を形成するための構成成分の混合物と、
を含み、
前記混合物は、表面に適用されるまで前記基材中に含有され、前記混合物の適用後に、前記表面上の前記混合物のコーティングは、追加の熱を用いてまたは用いずに、周囲環境で硬化する、
タオレット。
【請求項７１】
前記基材が多孔質または繊維質である、請求項７０に記載の湿らせたタオレット。
【請求項７２】
前記基材が紙、綿またはポリエステルを含む、請求項７０に記載の湿らせたタオレット。
【請求項７３】
前記タオレットが基材面積１ｃｍ２当たり約０．０１ｇ〜約１ｇの混合物を含む、請求項７０に記載の湿らせたタオレット。
【請求項７４】
前記混合物が、
０．１％〜５％（重量／重量）のシランと、
０．１％〜２５％（重量／重量）のシロキサンと、
２５％〜７５％（重量／重量）の酢酸イソプロピルと、
２５％〜７５％（重量／重量）の有機溶媒と、
を含む、請求項７０〜請求項７３のいずれかに記載の湿らせたタオレット。
【請求項７５】
前記混合物が、
０．４％〜１％（重量／重量）のシランと、
０．４％〜１２％（重量／重量）のシロキサンと、
３０％〜５５％（重量／重量）の酢酸イソプロピルと、
４５％〜５５％（重量／重量）の有機溶媒と、
を含む、請求項７０〜請求項７３のいずれかに記載の湿らせたタオレット。
【発明の詳細な説明】
【技術分野】
【０００１】
相互参照
本願は、その全体が参照により本明細書に組み入れられている、２０１３年２月２１日に出願され、「Ｍｅｔｈｏｄ  ｆｏｒ  Ａｐｐｌｙｉｎｇ  Ｈｉｇｈ  Ｐｅｒｆｏｒｍａｎｃｅ  Ｓｉｌｉｃｏｎ−Ｂａｓｅｄ  Ｃｏａｔｉｎｇ  Ｃｏｍｐｏｓｉｔｉｏｎｓ」という名称の米国仮特許出願６１／７６７，６５１号の優先権を主張する。
【０００２】
本開示は、シラザン、シロキサン、シラン、ならびに必要に応じて有機溶媒および添加剤から形成されたケイ素系コーティング組成物に関する。得られた組成物は、耐食性、防汚性、滑らかさ、高熱伝導性、耐高温性および耐高熱性ならびに良好な硬度を含む所望の特徴を有するコーティングを形成するために、表面のコーティングに使用できる。このようなコーティングは、広範囲の用途で有用である。
【背景技術】
【０００３】
特定の用途に必要なコーティングの種類に影響を及ぼす多くの因子には、ポリマーの化学構造および立体配座がある。しかし、多くの有用なポリマーの市場での入手可能性によって、用途が限定されることが多い。たとえば、長期にわたってポリシラザンが合成およびキャラクタリゼーションされているが、これによりこのようなポリマーが多種多様の用途で有用であり得ることが認められる。しかし、市販可能な商品として最近開発された生成物はわずかである。加えて、いくつかの場合での使用を妨げるコスト上の制限がある。
【０００４】
広範囲の用途で使用するための改善されたケイ素系コーティングの必要性が高い。このようなコーティングは、急速硬化のための触媒もしくは活性化剤の添加を必要とせずに周囲温度条件で硬化性であり、薄いが耐久性、防護性および熱安定性であり、優れた硬度を示し、基材が変形された場合でもなお損傷を受けない。加えて、コーティングの色、外観、感触および光沢についてカスタマイズ可能であるコーティングが望ましい。さらに、耐ＵＶ性、微生物剥離性（ｍｉｃｒｏｂｉａｌ  ｒｅｌｅａｓａｂｌｅ）、清掃および保守が容易、耐食性であるコーティングも幅広い使用のために非常に必要とされている。ゆえに、従来技術の制限を考慮すると、ポリマー基材の物理的および化学的特徴を有し、多くの望ましい特性を有するコーティングをもたらすコーティング組成物を有することが望ましい。
【発明の概要】
【発明が解決しようとする課題】
【０００５】
本開示は、広範囲の表面に適用可能なケイ素系コーティング組成物を適用する方法に関する。組成物は、適切な分量の重合シロキサン樹脂、重合シラン樹脂、有機溶媒を含み、添加剤を含んでもよい、構成成分の混合物から形成されてよい。得られたコーティングは、薄さ、耐久性、向上した熱安定性、低下した摩擦係数、より高い熱伝導性、被覆面積、透明性、修復性および易適用性を有する。一般に、本開示は、ケイ素系コーティング組成物を含有するタオレットで表面を拭くことによって表面をコーティングする方法に関する。
【課題を解決するための手段】
【０００６】
特に、本明細書では表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。表面は、定期的に水と接触してよく、または周囲温度以下であってよい。表面は、透明材料、衣類、自動車部品、レクリエーション用品、小火器、調理器具または金物にあってよい。透明材料は、光学部品、レンズ、ポリカーボネート、ガラス、フロントガラス、スクリーンおよびミラーから成る群より選択してよい。衣類は、装身具、靴、ブーツ、手袋およびコートから成る群より選択してよい。自動車部品は、フロントガラス、ガラス、レザー、ビニル、ホイール、ワイパー、バンパー、ガラス繊維およびモータ、たとえばアウトボードモータから成る群より選択してよい。レクリエーション用品は、スノースキー、スノーブーツ、スノーシュー、トレッキングポール、ウェイクボード、水上スキー、サーフボード、ボディボード、ブギーボード、ペイントボールガン、ゴーグル、スノーモービル、ジェットスキー、オートバイ、ダートバイク、自転車、矢、矢じり、矢羽根、デコイ、馬具および釣具から成る群より選択してよい。釣具は、釣糸、釣用ガイド、釣竿、釣用リール、フライアップ・フロータント、ハードルアー、釣針およびソフトベイトから成る群より選択してよい。小火器は、拳銃、ライフル、銃腔および弾薬から成る群より選択してよい。調理器具は、皿、鍋、ポット、ピーラー、カッター、スライサー、ボウル、ビーター、グラインダー、アイロン、グリドル、台所用品、スプーン、フォーク、ナイフおよびおろし器から成る群より選択してよい。金物は、スノーシャベル、レーキ、鋤、こて、球根採掘具、蛇口、ノズル、かみそり、はさみ、クリッパー、ペディキュア用具、マニキュア用具およびくしから成る群より選択してよい。
【０００７】
別の実施形態において、本開示は釣具の表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。混合物は、釣糸、釣竿、釣用リール、光学部品、レンズ、フロントガラス、風よけ、ハードルアー、釣針およびソフトベイトから成る群より選択される少なくとも１つに移行されてよい。硬化したコーティングは、表面での摩擦を低減し、釣具のキャスティングを改善し、泥の蓄積を減少させ、または氷の蓄積を減少させ得る。
【０００８】
また別の実施形態において、本開示は、衣服の表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。衣服は装身具またはレザーブーツでもよい。硬化したコーティングは、装身具の耐食特性またはレザーブーツの抗アレルギー特性および撥水特性を改善し得る。
【０００９】
なおさらに別の実施形態において、自動車車両の表面をコーティングする方法。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。混合物は、フロントガラス、ガラス、レザー、ビニル、ホイール、ワイパーおよびバンパーから成る群より選択される少なくとも１つに移行されてよい。混合物は、レザーもしくはビニルに適した調整剤またはホイールに適した艶出し剤をさらに含んでよい。硬化したコーティングは、バンパーへの昆虫の付着を低減し得る。
【００１０】
さらなる実施形態において、本開示は、マリンビークルの表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。混合物は、モータ、ガラス、セラミック、ガラス繊維およびポリ（メチルメタクリレート）（プレキシグラス（商標））から成る群より選択される少なくとも１つに移行されてよい。硬化したコーティングは、モータを保護し得る。混合物は、表面に適したワックス剤をさらに含んでよい。
【００１１】
またさらなる実施形態において、本開示は、レクリエーション用品の表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。混合物は、スノースキー、スノーブーツ、スノーシュー、ウェイクボード、水上スキー、サーフボード、ペイントボールガン、ペイントボールゴーグル、スノーモービル、ジェットスキー、オートバイ、ダートバイクおよび自転車から成る群より選択される少なくとも１つに移行されてよい。硬化したコーティングは、滑らかさまたは氷形成抵抗性を改善し得る。
【００１２】
いくつかの実施形態において、本開示は小火器の表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。混合物は、小火器の銃腔に移行されてよい。硬化したコーティングは、１つ以上の利点を提供し得る。硬化したコーティングは、小火器のクリーニング時間を短縮し、ジャケットファウリングおよびパウダーファウリング（jacket and powder fouling）を減少させ、小火器の銃身寸法を変更せず、小火器の外観を変化させず、防食を改善し、小火器の銃身を内部摩耗から保護し、小火器からの熱放散を改善し、および／または小火器の静電電荷を低下させ得る。
【００１３】
いくつかの他の実施形態において、本開示は、弾薬の表面をコーティングする方法であって、（ａ）シラン、シロキサンおよび有機溶媒を含むケイ素系コーティング組成物を形成するための構成成分の混合物で湿らせたタオレットを提供することと、（ｂ）混合物をタオレットから移行させて表面上にコーティングを形成することと、（ｃ）追加の熱を用いてまたは用いずに、周囲環境でコーティング硬化させることと、を含む方法を提供する。硬化したコーティングは、防食を改善する、または弾薬の再装填効率を改善する。
【００１４】
また他の実施形態において、本開示は調理器具の表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。混合物は皿または鍋に移行されてよい。硬化したコーティングは、付着防止特性を改善し得る。
【００１５】
別の実施形態において、本開示は馬具の表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。混合物は、レザーに適した調整剤をさらに含んでよい。硬化したコーティングは、防食を改善する。
【００１６】
他の実施形態において、本開示は、住宅に通常見られる表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。混合物は、スノーシャベル、園芸用具、ナイフ、カトラリー、おろし器、ピーラー、ピザカッター、スライサー、キッチン用品、ミキサーバウアー（ｍｉｘｅｒ  ｂｏｗｅｒ）、ビーター、コーヒーグラインダー、ワッフル焼き型、グリドル、台所用品、ミラー、シャワー、シンクおよび蛇口から成る群より選択される少なくとも１つに移行されてよい。混合物は、キッチンまたはバスルームで使用するのに適したワックス剤をさらに含んでよい。
【００１７】
なお他の実施形態において、本開示は、アーチェリー用具の表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。混合物は、矢またはデコイから成る群より選択される少なくとも１つに移行されてよい。矢の表面は、矢じり、矢軸または矢羽根であってよい。硬化したコーティングは、氷の蓄積に対する抵抗性を改善し得る。
【００１８】
また他の実施形態において、本開示は、手袋の表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。混合物は、レザーに適した調整剤をさらに含んでよい。硬化したコーティングは、手袋の表面の把持特性を改善し得る。
【００１９】
なおまた他の実施形態において、本開示は、美容用品の表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。混合物は、かみそり、はさみ、クリッパー、ペディキュア用具、マニキュア用具およびくしから成る群より選択される少なくとも１つに移行してよい。硬化したコーティングは、表面の切断機能を改善し得る。硬化したコーティングは、表面の滑らかさを改善し得る。
【００２０】
さらなる実施形態において、本開示は、電子スクリーンの表面をコーティングする方法を提供する。方法は、シラン、シロキサンおよび有機溶媒を含むケイ素系コーティング組成物を形成するための構成成分の混合物で湿らせたタオレットを提供することを含む。混合物はタオレットから移行して、表面上にコーティングを形成する。コーティングは追加の熱を用いてまたは用いずに、周囲環境で硬化させる。電子スクリーンは、携帯電話、コンピュータ、モニタまたはテレビにあってよい。硬化したコーティングは、表面の保護を改善し得る。
【００２１】
別の実施形態において、本開示は、表面をコーティングするための湿らせたタオレットを提供する。タオレットは、（ａ）基材と、（ｂ）シランを含むケイ素系コーティング組成物を形成するための構成成分の混合物と、を含み、混合物は、表面に適用されるまで基材中に含有され、混合物の適用後に、表面上の混合物のコーティングは、追加の熱を用いてまたは用いずに、周囲環境で硬化する。基材は多孔質または繊維質であってよく、たとえば基材は紙、綿またはポリエステルを含む。タオレットは、基材面積１ｃｍ２当たり約０．０１ｇから約１ｇの混合物を含んでよい。
【００２２】
別途定義しない限り、本明細書で使用するすべての技術用語および科学用語は、出願時に本開示が属する分野の当業者によって通常理解されるのと同じ意味を有する。具体的に定義する場合、本明細書で提供する定義は、いずれの辞書または外部の定義よりも優先する。さらに、状況によって別途要求されない限り、単数形の用語は複数を含むものとし、複数形の用語は単数を含むものとする。本明細書では、「または」の使用は、別途示さない限り、「および／または」を意味する。本明細書で言及するすべての特許および刊行物は、参照により本明細書に組み入れられている。
【発明を実施するための形態】
【００２３】
本開示は、極薄、長期持続性、非移行性、耐高温性および耐高圧性を含む所望の特性を備えたエクストリームコーティングを作製するためのあるケイ素系ポリマーから形成されたケイ素系コーティング組成物に関する。よって、これらの組成物によって提供されたトップコーティングは、透明で、薄く、硬く、滑らかであり、短縮された硬化工程を有し、これに限定されるわけではないが、引きずり、引張り、擦れ、摩擦、熱、水分、高温、低温、微生物の増殖、腐食などを含む悪条件に対する耐性または高い耐久性を備えている。組成物は、重合シランと、重合シラザンおよびシロキサンのどちらかまたは両方とを含み、１つ以上の非反応性有機溶媒および／または硬化もしくは仕上げのための１つ以上の添加剤を、ある特性を達成するために本明細書で設計されたような割合でそれぞれさらに含んでよい。
【００２４】
特に、コーティング混合物をタオレット上に提供することによって、特殊な訓練なしに、容易でユーザに優しい適用が可能となる。コーティング溶液は、滑らかさが望まれるいずれの表面にも適用してよく、これにより使用可能な寿命が延長され、耐化学物質性が向上し、氷の形成が低減され、流体力学および空気力学性能が向上する。
【００２５】
（Ｉ）ケイ素系コーティング組成物
【００２６】
コーティング混合物は、たとえば衣類、自動車部品、レクリエーション用品、小火器、調理器具または金物の表面に適用してよい。釣具では、表面は釣糸、釣用ガイド、釣竿、釣用リール、釣りで使用する光学部品、フライアップ・フロータント、ハードルアー、釣針またはソフトベイトにあってよい。光学部品は、レンズ、シールドまたはスクリーンであってよく、いずれの好適に透明な材料、たとえばレキサン（商標）（ポリカーボネート熱可塑性樹脂）またはガラスも含んでよい。表面は、衣服、たとえば衣類、装身具またはアクセサリにあってよい。表面は、自動車車両、たとえばフロントガラス、ガラス、レザー、ビニル、ホイール、ワイパーまたはバンパーにあってよい。表面は、マリンビークル、たとえばモータ、セラミック、ガラス繊維、ガラスまたはポリ（メチルメタクリレート）（プレキシグラス（商標））表面にあってよい。表面は、レクリエーション用品、たとえばスノースキー、スノーブーツ、スノーシュー、ウェイクボード、水上スキー、サーフボード、ペイントボールガン、ペイントボールゴーグル、スノーモービル、ジェットスキー、オートバイ、ダートバイクまたは自転車にあってよい。表面は、小火器、たとえば拳銃もしくはライフルの一部、または銃腔もしくは銃身にあってよい。表面は弾薬にあってよい。表面は、耐熱器または調理器具、たとえばガラス皿または金属鍋にあってよい。表面は馬具にあってよい。表面は、住宅のどこかに、たとえばスノーシャベル、園芸用具、ナイフ、カトラリー、おろし器、ピーラー、ピザカッター、スライサー、キッチン用品、ミキサーボウル、ビーター、コーヒーグラインダー、ワッフル焼き型、グリドル、台所用品、ミラー、シャワー、シンクまたは蛇口にあってよい。表面は、アーチェリー用具、たとえば矢、矢じり、矢軸、矢羽根またはデコイにあってよい。表面は手袋にあってよい。表面は、美容用品、たとえばかみそり、はさみ、スリッパー（ｓｌｉｐｐｅｒｓ）、ペディキュア用具、マニキュア用具またはくしにあってよい。表面は、電子スクリーン、たとえばコンピュータ、携帯電話、モニタまたはテレビのスクリーンにあってよい。
【００２７】
（ａ）シラザン
本開示のケイ素系コーティング組成物は、重合シラザンを含む。「シラザン」および「ポリシラザン」は、本明細書および特許請求の範囲に出現するように、窒素原子が少なくとも２個のケイ素原子に結合した１個以上のケイ素窒素結合を含有し、環状単位を含有してもまたはしなくてもよい化合物を含むことを意図する総称である。ゆえに、「ポリシラザン」および「シラザンポリマー」という用語は、化合物中に少なくとも１個のＳｉ−Ｎ基を有する、またはＨ２Ｓｉ−ＮＨの反復単位、すなわち「ｎ」が１より大である［Ｈ２Ｓｉ−ＮＨ］ｎを有するモノマー、オリゴマー、環状、多環状、直鎖状ポリマーまたは樹脂状ポリマーを含む。ポリシラザンの化学構造を下に示す。
【００２８】
【化１】
2016513164.tif 000002
【００２９】
「オリゴマー」とは、いくつかの反復単位、一般に約２〜１０個の反復単位を含む任意の分子または化学化合物を意味する。シラザンオリゴマーの簡単な例は、ジシラザンＨ３Ｓｉ−ＮＨ−ＳｉＨ３である。「ポリマー」は、本明細書で使用する場合、多数の反復単位、一般に約１０個を超える反復単位を含む分子または化合物を意味する。オリゴマー性またはポリマー性シラザンは、本質的に非結晶性または結晶性であってよい。当分野で公知のまたは商業的に入手できるポリシラザンまたはポリシラザンの混合物としては、当業者の間で一般に公知のこのような生成物、たとえばシラザン、ジシラザン、ポリシラザン、尿素シラザン、ポリ尿素シラザン、アミノシラン、オルガノシラザン、オルガノポリシラザン、無機ポリシラザンおよびその製造に液体無水アンモニアを用いるその他のものが挙げられる。ポリシラザンの１つの群、［Ｒ１Ｒ２Ｓｉ−ＮＨ］ｎは、ポリシロキサン［Ｒ１Ｒ２Ｓｉ−Ｏ］ｎと同数の電子を有し、これに近い類似物である。一般式（ＣＨ３）３Ｓｉ−ＮＨ−［（ＣＨ３）２Ｓｉ−ＮＨ］ｎ−Ｓｉ（ＣＨ３）３を有するポリシラザンは、ポリジメチルシラザンと称する。
【００３０】
アンモノリシス手順を使用したポリシラザンの製造は米国特許第６３２９４８７号明細書に開示されていた。さらに、ポリシラザンはまた商業的に入手できる。たとえば、ＫｉＯＮディフェンステクノロジーズ社（ＫｉＯＮ  Ｄｅｆｅｎｓｅ  Ｔｅｃｈｎｏｌｏｇｉｅｓ，Ｉｎｃ．）（Ｈｕｎｔｉｎｇｄｏｎ  Ｖａｌｌｅｙ，ＰＡ）によってＫＤＴ周囲環境硬化コーティング樹脂（ＫＤＴ  Ａｍｂｉｅｎｔ  Ｃｕｒｅ  Ｃｏａｔｉｎｇ  Ｒｅｓｉｎ）（ＫＤＴ  ＨＴＡ（登録商標）１５００）として作製された酢酸ｔｅｒｔ−ブチル溶媒中のポリシラザン（９９％超）は、低粘度の１００％固体液体として供給される。ＫＤＴ  ＨＴＡ（登録商標）１５００は、５％未満の、ポリシラザンの環状形であるシクロシラザンを含み得る。ＡＺエレクトリック（ＡＺ  Ｅｌｅｃｔｒｉｃ）を含む他の製造者からも、同様の生成物が入手できる。
【００３１】
ポリシラザンは、ケイ素系コーティング組成物の全式量の約０％から約８０％（重量／重量）を構成してよい。一実施形態において、ケイ素系コーティング組成物はポリシラザンを含有しない。いくつかの実施形態において、ポリシラザンは、ケイ素系コーティング組成物の約５５％、５０％、４５％、４０％、３５％、３０％、２５％、２０％、１５％、１０％、５％、４％、３％、２％、１％、０％（重量／重量）またはそれらの任意の範囲を構成してよい。たとえばケイ素系コーティング組成物中に存在するポリシラザンの量は、全組成物の約５％〜約１０％、約８％〜約３０％、約２５％〜約４０％、約３５％〜約５５％（重量／重量）であってよく、好ましくは全組成物の約５％〜約７％、約７％〜約９％、約１８％〜約２０％、約３４％〜約３７％、約３８％〜約４２％、約４５％〜約５５％（重量／重量）であってよい。例示的な実施形態において、組成物中に存在するポリシラザンの量は、全組成物の約６％（重量／重量）であってよい。別の例示的な実施形態において、組成物中に存在するポリシラザンの量は、全組成物の約８％（重量／重量）であってよい。別の例示的な実施形態において、組成物中に存在するポリシラザンの量は、全組成物の約１９％（重量／重量）であってよい。また別の例示的な実施形態において、組成物中に存在するポリシラザンの量は、全組成物の約２８％（重量／重量）であってよい。なお別の例示的な実施形態において、組成物中に存在するポリシラザンの量は、全組成物の約３６％（重量／重量）であってよい。また別の例示的な実施形態において、組成物中に存在するポリシラザンの量は、全組成物の約４０％（重量／重量）であってよい。なお別の例示的な実施形態において、組成物中に存在するポリシラザンの量は、全組成物の約５０％（重量／重量）であってよい。
【００３２】
（ｂ）シロキサン
本開示のケイ素系コーティング組成物は、重合シロキサンも含んでよい。シロキサンは、交互に並ぶケイ素原子および酸素原子−Ｓｉ−Ｏ−Ｓｉ−Ｏ−より成り、ケイ素原子に結合した側鎖Ｒを有する分岐または非分岐主鎖（Ｒ１Ｒ２ＳｉＯ）を有し、Ｒが水素原子または炭化水素基である、化学化合物である。オリゴマー性およびポリマー性シロキサン単位を含み、有機側鎖（Ｒ≠Ｈ）を有する重合シロキサンは、ポリシロキサンまたはｎが１より大である［ＳｉＯＲ１Ｒ２］ｎとして一般に公知である。ポリシロキサンの化学構造を下に示す。
【００３３】
【化２】
2016513164.tif 000003
【００３４】
水素に加えて、ポリシロキサンのＲ１およびＲ２は、アルキル、アルケニル、シクロアルキル、アルキルアミノ、アリール、アラルキルまたはアルキルシリルから成る群より独立して選択される。このためＲ１およびＲ２は、メチル、エチル、プロピル、ブチル、オクチル、デシル、ビニル、アリル、ブテニル、オクテニル、デセニル、テトラデシル、ヘキサデシル、エイコシル、テトラコシル、シクロヘキシル、メチルシクロヘキシル、メチルアミノ、エチルアミノ、フェニル、トリル、キシリル、ナフチル、ベンジル、メチルシリル、エチルシリル、プロピルシリル、ブチルシリル、オクチルシリルまたはデシルシリル等の基であってよい。これらのアルキル基、アルケニル基、シクロアルキル基、アリール基、アルキルアミノ基、アラルキル基およびアルキルシリル基は場合によりそれぞれ、たとえば塩素、臭素およびヨウ素などのハライド、エトキシなどのアルコキシ基ならびにまたアセチルおよびプロピオニルなどのアリール基等の、ヘテロ原子を含有する１個以上の置換基によって置換していてよい。有機側基を使用してこれらの−Ｓｉ−Ｏ−主鎖の２個以上を共に連結することができる。−Ｓｉ−Ｏ−鎖長、側基および架橋を変化させることによって、ポリシロキサンは、液体からゲル、ゴム、硬質プラスチックまでコンシステンシーを変化させることができる。http://en.wikipedia.org/wiki/Siloxane - cite_note-1#cite_note-1ポリシロキサンの代表的な例は、［ＳｉＯ（ＣＨ３）２］ｎ（ポリジメチルシロキサン、ＰＤＭＳ）および［ＳｉＯ（Ｃ６Ｈ５）２］ｎ（ポリジフェニルシロキサン）である。好ましい実施形態において、ケイ素系コーティング組成物はポリジメチルシロキサンを含む。ポリジメチルシロキサンの化学構造を下に示す。
【００３５】
【化３】
2016513164.tif 000004
【００３６】
オクタメチルトリシロキサン［（ＣＨ３）３ＳｉＯ］２Ｓｉ（ＣＨ３）２は、トリシロキサンというＩＮＣＩ名を有する、ポリジメチルシロキサンの族の直鎖シロキサンである。オクタメチルトリシロキサンの化学構造を下に示す。
【００３７】
他のメチル化シロキサンとしては、これに限定されるわけではないが：ヘキサメチルジシロキサン、シクロテトラシロキサン、オクタメチルシクロテトラシロキサン、デカメチルテトラシロキサン、デカメチルシクロペンタシロキサンが挙げられる。高分子量ポリシロキサン生成物を製造する方法は、米国特許出願第２００９／０２５３８８４号明細書に開示されている。加えて、ポリシロキサンも商業的に入手できる。一例として、ポリシロキサン、詳細にはポリジメチルシロキサンはジェネシーポリマーズ社（Ｇｅｎｅｓｅｅ  Ｐｏｌｙｍｅｒｓ  Ｃｏｒｐ．）（Ｂｕｒｔｏｎ，ＭＩ）により酢酸イソプロピル溶媒中に供給され、それはジメチルシリコーンフルイド（Ｄｉｍｅｔｈｙｌ  Ｓｉｌｉｃｏｎｅ  Ｆｌｕｉｄｓ）Ｇ−１０生成物として販売されている。ジメチルシリコーンフルイド樹脂（例えば、本明細書でＢ樹脂と称する樹脂）の形態で提供されるポリシロキサンは、ケイ素系コーティング組成物の全式量の約０％〜約３０％（重量／重量）を構成する。一実施形態において、ケイ素系コーティング組成物は、ジメチルシリコーンフルイドの形態のポリシロキサンを含有しない。いくつかの実施形態において、ポリシロキサンは、ケイ素系コーティング組成物の約５５％、５０％、４５％  ４０％、３５％、３０％、２７％、２５％、２３％、２０％、１７％、１５％、１３％、１０％、７％、５％、４％、３％、２％、１％（重量／重量）またはそれらの任意の範囲を構成してよい。たとえば、ケイ素系コーティング組成物中に存在するポリシロキサンの量は、全組成物の約５％〜約１０％、約８％〜約２２％、約２０％〜約３０％、約２８％〜約４０％、約３８％〜約５０％（重量／重量）、約４８％〜約５５％、たとえば約７％〜約９％、約１２％〜約２０％、約２２％〜約２８％、約３２％〜約３８％、約４２％〜約４８％、約４５％〜約５５％（重量／重量）であってよい。例示的な実施形態において、組成物中に存在するポリシロキサンの量は、全組成物の約８％（重量／重量）であってよい。別の例示的な実施形態において、組成物中に存在するポリシロキサンの量は、全組成物の約１５％（重量／重量）であってよい。別の例示的な実施形態において、組成物中に存在するポリシロキサンの量は、全組成物の約２５％（重量／重量）であってよい。なお別の例示的な実施形態において、組成物中に存在するポリシロキサンの量は、全組成物の約３５％（重量／重量）であってよい。なお別の例示的な実施形態において、組成物中に存在するポリシロキサンの量は、全組成物の約４５％（重量／重量）であってよい。また別の例示的な実施形態において、組成物中に存在するポリシロキサンの量は、全組成物の約５０％（重量／重量）であってよい。
【００３８】
（ｃ）シラン
本開示のケイ素系コーティング組成物は、重合シランをさらに含んでよい。シランは、１つ以上のケイ素間結合を含有する化合物である。ポリシラン［Ｒ１Ｒ２Ｓｉ−Ｒ１Ｒ２Ｓｉ］ｎは、無機ポリマーの大規模な族である。反復単位の数「ｎ」は、組成物の分子量および粘度の決定に関与する。ポリシロキサンと同様に、Ｒ１およびＲ２は、水素、アルキル、アルケニル、シクロアルキル、アルキルアミノ、アリール、アラルキルまたはアルキルシリルから成る群より独立して選択される。このためＲ１およびＲ２は、メチル、エチル、プロピル、ブチル、オクチル、デシル、ビニル、アリル、ブテニル、オクテニル、デセニル、テトラデシル、ヘキサデシル、エイコシル、テトラコシル、シクロヘキシル、メチルシクロヘキシル、メチルアミノ、エチルアミノ、フェニル、トリル、キシリル、ナフチル、ベンジル、メチルシリル、エチルシリル、プロピルシリル、ブチルシリル、オクチルシリルまたはデシルシリル等の基であってよい。一般式−［（ＣＨ３）２Ｓｉ−（ＣＨ３）２Ｓｉ］−ｎを有するポリマーは、ポリジメチルシランと称する。ポリジメチルシランの化学構造を下に示す。
【００３９】
【化４】
2016513164.tif 000005
【００４０】
狭い分子量分布を有する高分子量ポリシラン生成物は、米国特許第５，５９９，８９２号明細書の方法によって得てよい。ポリシランは、Ｋａｄｋｏ，Ｉｎｃ．（Ｂｅｅｃｈ  Ｇｒｏｖｅ，Ｉｎｄｉａｎａ）から酢酸アミルブレンド中に供給された樹脂系としても入手でき、ＫＡＤＫＬＡＤ  Ｒ２Ｘ３（商標）生成物として販売されている。ポリシラン（例えば、本明細書でＣ樹脂と称する樹脂）は、ケイ素系コーティング組成物の全式量の約８％〜約８０％（重量／重量）を構成し得る。一実施形態において、ケイ素系コーティング組成物は、ポリシランを含有しない。いくつかの実施形態において、ポリシランは、ケイ素系コーティング組成物の約８０％、７５％、７０％、６５％、６０％、５５％、５０％、４５％、４０％、３５％、３０％、２７％、２５％、２３％、２０％、１７％、１５％、１３％、１０％、７％、５％、４％、３％、２％、１％（重量／重量）またはそれらの任意の範囲を構成してよい。たとえば、ケイ素系コーティング組成物中に存在するポリシランの量は、全組成物の約６０％〜約８０％、約５０％〜約６５％、約３０％〜約５５％、約１５％〜約３５％、約８％〜約２０％（重量／重量）、たとえば約６５％〜約７８％、約６０％〜約７５％、約２５％〜約３２％、約２２％〜約２８％、約８％〜約１２％（重量／重量）であってよい。例示的な実施形態において、組成物中に存在するポリシランの量は、全組成物の約７３％（重量／重量）であってよい。別の例示的な実施形態において、組成物中に存在するポリシランの量は、全組成物の約６７％（重量／重量）であってよい。別の例示的な実施形態において、組成物中に存在するポリシランの量は、全組成物の約５０％（重量／重量）であってよい。別の例示的な実施形態において、組成物中に存在するポリシランの量は、全組成物の約２８％（重量／重量）であってよい。また別の例示的な実施形態において、組成物中に存在するポリシランの量は、全組成物の約２５％（重量／重量）であってよい。また別の例示的な実施形態において、組成物中に存在するポリシランの量は、全組成物の約１７％（重量／重量）であってよい。なお別の例示的な実施形態において、組成物中に存在するポリシランの量は、全組成物の約１０％（重量／重量）であってよい。
【００４１】
（ｄ）溶媒
本開示のケイ素系コーティング組成物は、１以上の有機溶媒をさらに含んでよい。一般に、有機溶媒は、固体、液体または気体を溶解可能である炭素含有化学物質として定義される。当業者は多種多様の溶媒を本開示に組み入れてよいことを認識するが、本開示に適した溶媒は、水を含有せず、反応性基、たとえばヒドロキシル基またはアミン基を含有しないものである。これらの溶媒としては、これに限定されるわけではないが、たとえば芳香族炭化水素；脂肪族炭化水素、たとえばヘキサン、ヘプタン、ベンゼン、トルエン、分岐鎖アルカン（イソパラフィン）；ハロゲン化炭化水素；エステル、たとえば酢酸メチル、酢酸ｎ−ブチル、酢酸ｔｅｒｔ−ブチル、酢酸イソブチル、酢酸ｓｅｃ−ブチル、酢酸エチル、酢酸アミル、酢酸ペンチル、酢酸２−メチルブチル、酢酸イソアミル、酢酸ｎ−プロピル、酢酸イソプロピル、酢酸エチルヘキシル；ケトン、たとえばアセトンまたはメチルエチルケトン；エーテル、たとえばテトラヒドロフラン、ジブチルエーテル；ならびにモノおよびポリアルキレングリコールジアルキルエーテル（グリム）またはこれらの溶媒の混合物を使用してよい。好ましい実施形態において、有機溶媒は酢酸ｎ−ブチルを含む。別の好ましい実施形態において、有機溶媒は酢酸ｔｅｒｔ−ブチルを含む。また別の好ましい実施形態において、有機溶媒はイソパラフィンを含む。
【００４２】
加えて、有機溶媒は一般に、ケイ素系コーティング組成物の約０％〜約７０％（重量／重量）を構成する。いくつかの実施形態において、有機溶媒は、全組成物の約７０％、約６５％、約６０％、約５５％、約５０％、約４５％、約４０％、約３５％、約３０％、約２５％、約２０％、約１５％、約１０％、約５％、または約０％（重量／重量）を構成する。たとえばケイ素系コーティング組成物中に存在する有機溶媒の量は、好ましくは組成物の約０％〜約３５％（重量／重量）である。別の実施形態において、ケイ素系コーティング組成物中の有機溶媒の量は、全組成物の約１０％〜約４５％（重量／重量）である。別の実施形態において、ケイ素系コーティング組成物中の有機溶媒の量は、全組成物の約１０％〜約３５％（重量／重量）である。追加の実施形態において、ケイ素系コーティング組成物中の有機溶媒の量は、全組成物の約２０％〜５５％（重量／重量）である。なお別の実施形態において、ケイ素系コーティング組成物中の有機溶媒の量は、約２５％〜４５％（重量／重量）である。
【００４３】
（ｅ）添加剤
本開示のケイ素系コーティング組成物は、これに限定されるわけではないが、硬化剤、マット化剤、顔料、充填剤、流動制御剤、乾燥流動添加剤、へこみ防止剤、界面活性剤、テクスチャー剤、光安定剤、マット化剤、光増感剤、濡れ剤、抗酸化剤、可塑剤、乳白剤、安定剤、脱ガス剤、腐食防止剤、セラミックミクロスフェア、滑り剤、分散剤、雲母顔料および表面改変添加剤を含む１以上の添加剤をさらに含んでよい。
【００４４】
添加してもよい各種のコーティング組成物添加剤のうち、硬化反応を促進または制御するためにポリマー組成物に添加される物質または物質の混合物は硬化剤であり、硬化剤としては触媒およびハードナーが挙げられる。反応に加わらない作用物質は、触媒ハードナーまたは触媒として公知である。反応性硬化剤またはハードナーは、一般に触媒よりもはるかに多い量で使用され、実際に反応に加わる。開始剤としての硬化触媒によって、化学反応速度が増大する。硬化触媒は、１次反応物と比べて少量で添加され、鎖の構成要素部分にはならない。アミンであることが多い硬化ハードナーによって、ポリマーとアミンとの間の化学反応による複雑な三次元分子構造の形成が可能となる。未反応の樹脂またはハードナーがマトリクス中に残存して硬化後の最終特性に影響しないように完全な反応を確実に起こすために、樹脂とハードナーとの間の正確な混合比が得られることが必須である。従来のポリアミンハードナーは、第１級または第２級アミン基を含む。ポリシラザン修飾ポリアミンハードナーは米国特許第６，７５６，４６９号明細書に記載され、向上した高温特性、より高い炭化率およびより良好な接着特性を付与するハードナーを調製するために、ポリシラザンの存在下で加熱ポリアミンを提供する。いくつかの実施形態において、触媒もハードナーも、溶媒凝縮によって開始される硬化工程に必要ではない。いくつかの実施形態において、組成物中の各ポリマーは、コポリマーの形成の必要なしに、他のポリマーから独立して硬化することができる。
【００４５】
本開示の実施で使用するマット化剤は通例、コーティング表面に当たる光が定義された方法で散乱されるように、コーティング表面を改変することができる。マット化剤粒子はコーティングから突出し、ヒトの目には見えない。コーティングの色は、かなりの程度まで影響されることはない。このようなマット化剤の代表的な例としては、エボニックデグサ（Ｅｖｏｎｉｋ  Ｄｅｇｕｓｓａ）（Ｐａｒｓｉｐｐａｎｙ，ＮＪ）によるシリカベースのエースマット（ＡＣＥＭＡＴＴ）（登録商標）マット化剤およびイネオスシリカス（Ｉｎｅｏｓ  Ｓｉｌｉｃａｓ）（Ｈａｍｐｓｈｉｒｅ，Ｕｎｉｔｅｄ  Ｋｉｎｇｄｏｍ）から入手可能なシリカベースマット化剤などの無機マット化剤が挙げられる。マット化剤は、サイズが変化してよく、ミクロンサイズの粒子である材料を含んでよい。たとえば粒子は、約０．１〜１０００ミクロンの、一実施形態において０．１〜１００ミクロンの平均直径を有してよい。マット化剤の組合せを使用してよい。
【００４６】
加えて、コーティング組成物添加剤は通例、全ケイ素系コーティング組成物の約３０％未満を構成する。いくつかの実施形態において、添加剤は、全組成物の約３０％、約２５％、約２０％、約１５％、約１０％、約９％、約８％、約７％、約６％、約５％、約４％、約３％、約２％、約１％、約０．１％または約０％（重量／重量）を構成する。
【００４７】
（ＩＩ）表面へのコーティング組成物の適用
【００４８】
コーティング組成物は、ディッピング、噴霧、ブラッシング、塗装、ワイピング、浸漬またはスピンコーティング技法によって適用されてよい。特に、コーティング組成物はタオレット上に供給され、タオレットを使用してワイピングによって組成物を表面に適用する。これらの手順は通例、硬化ポリマーのコート当たり１ミクロン程度またはさらにそれ以下から約７５ミクロン（またはマイクロメートル、μｍ）までの厚さのポリマーコーティングを提供することになる。より厚いコーティングが望ましい場合、複数のコーティング層が提供されてよい。本明細書で提供するようなコーティング組成物は、透明コーティングを提供し、ゆえに基材の光学的外観に影響しない。コーティング厚が薄いため、非常に少量の材料のみが必要とされ、このことはコストとエコロジーの両方で好都合であり、コーティングされる基材の重量変化はほとんど認められない。本明細書で提供するようなケイ素系コーティングの溶媒の蒸発および硬化後のコーティング厚は、約０．１〜約５０ミクロン、約０．５〜約４０ミクロン、約１〜約２５ミクロンの範囲内または約１２ミクロンである。本明細書で提供するようなコーティングは、タッチアップ、長期間にわたる反復適用のために、または金型修復後に、それ自体の上に再適用することができる。
【００４９】
硬化は、コーティングを適用した後の重合工程である。硬化工程は、温度、気流、溶媒の比、樹脂およびハードナー化合物の選択ならびに前記化合物の比によって制御することができる。硬化工程は数分から数時間要することができる。いくつかの処方物は、硬化期間中の加熱から利益を得るのに対して、他の処方物は、単に時間の経過とともに周囲温度で硬化する。コーティングは、５〜４０℃の室温において周囲環境で硬化させてよい。わずかな量の熱を提供することによって、硬化時間を短縮することができる。硬化は、約１００℃を超えない温度で行ってよい。これらの硬化雰囲気としては、これに限定されるわけではないが、空気ならびに水分、窒素およびアルゴンなどの不活性ガスおよびアンモニア、水素、一酸化炭素などの反応性ガスを含有する他の非反応性または反応性気体状環境が挙げられる。急速硬化時間は、適用したコーティングを室温で水分含有雰囲気に暴露させたときに、この方法を使用して実現される。
【００５０】
コーティング関連試験によって、工業規格に基づく品質管理および製品説明が提供される。代表的なコーティング試験としては、これに限定されるわけではないが、厚さ試験、摩擦係数試験、硬度試験、耐引っ掻き性試験、コーティングを基材から引っ掻くために必要な力の量の試験；トップコートからの９０度剥離試験；接着剤からの９０度剥離試験；クロスハッチ接着試験；ＵＶ耐久性試験；熱安定性試験；円錐屈曲試験、衝撃直接試験および衝撃間接試験が挙げられる。特に、基材およびトップコート材料の厚さを測定する厚さ試験は、均一なフィルムが噴霧に適したコーティングによって製造される試験パネルを使用して；乾燥フィルムにはマイクロメーターを使用して；非磁性コーティングには磁性ゲージを使用して；湿潤フィルム厚には湿潤フィルム厚計もしくはＰｆｕｎｄ膜厚計を使用して；またはコーティングフィルムにおける精密アンギュラーカット（ｐｒｅｃｉｓｉｏｎ  ａｎｇｕｌａｒ  ｃｕｔｓ）の顕微鏡観察を使用して行ってよい。有機材料の硬度試験は、へこみ硬度測定、スオード（Ｓｗａｒｄ）型硬度ロッカー機器または振子型減衰試験機を使用して行ってよい。加えて、「摩擦係数（ｆｒｉｃｔｉｏｎａｌ  ｃｏｅｆｆｉｃｉｅｎｔ）」または「摩擦係数（ｆｒｉｃｔｉｏｎ  ｃｏｅｆｆｉｃｉｅｎｔ）」としても公知である「動的摩擦係数」（ＣＯＦ、μ）は、２個の物体の間の摩擦力およびそれらを押し合せる力の比を表す。摩擦係数は、０付近〜１超である。より粗い表面は、より高い有効値を有する傾向がある。ＡＳＴＭ  Ｄ１８９４に基づいて測定したＣＯＦを標準ＣＯＦと呼ぶ。コーティングのためのさらなる標準ＡＳＴＭ（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）試験法がhttp://www.wernerblank.com/polyur/testmethods/coating_test.htmで入手できる。一実施形態において、ケイ素系組成物から得たコーティングの厚さは約１ミクロン〜約４５ミクロンである。一実施形態において、本明細書で提供する組成物から得たケイ素系コーティングの硬度は、ＡＳＴＭ  Ｄ３３６３を使用して、約４Ｈ〜約９Ｈである。さらに、一実施形態において、本明細書で提供する組成物から得たケイ素系コーティングのＣＯＦは、約０．０３〜約０．０４である。
【００５１】
本明細書で提供するコーティング組成物に適した表面は、幅広く多様ないずれの所望の実質的に固体の材料を含んでもよい。たとえば本開示の組成物によって処理できる表面の種類としては、ガラス；ガラス繊維；炭素繊維複合材料；バソールト繊維複合材料；シロキサンおよびセラミック繊維；セラミックス、たとえば窒化ケイ素、炭化ケイ素、シリカ、アルミナ、ジルコニアなど；金属、たとえば鉄、ステンレス鋼、亜鉛めっき鋼、亜鉛、アルミニウム、ニッケル、銅、マグネシウムおよびその合金、銀および金など；プラスチック、たとえばポリメチルメタクリレート、ポリウレタン、ポリカーボネート、ポリエチレンテレフタレートを含むポリエステル、ポリイミド、ポリアミド、エポキシ樹脂、ＡＢＳポリマー、ポリエチレン、ポリプロピレン、ポリオキシメチレン；多孔質無機材料、たとえばコンクリート、耐火れんが、大理石、バソールト、アスファルト、ローム、テラコッタ；有機材料、たとえば木材、レザー、羊皮紙、紙および織物；ならびにコート表面、たとえばプラスチックエマルジョン塗料、アクリルコーティング、エポキシコーティング、メラミン樹脂、ポリウレタン樹脂およびアルキドコーティングが挙げられる。本明細書で検討する表面または基材は、材料の少なくとも２つの層を含んでもよい。材料の１つの層としては、たとえばガラス、金属、セラミック、プラスチック、木材または複合材料を挙げてよい。表面または基材を構成する材料の他の層としては、ポリマー、モノマー、有機化合物、無機化合物、有機金属化合物の層、連続層、多孔質およびナノ多孔質層を挙げてよい。
【００５２】
さらに、表面は、異なる形状を有してよく、たとえば、平らな平面表面を有する基材、湾曲表面を有する成形品、繊維、布など。当業者によって、上記のリストは、現在開示されている組成物および方法を使用してコーティングされてよい各種の材料の単なる例示であり、本開示が有用である異なる基材を決して限定するものではないことが認識される。これらが事実上いずれの種類の基材も酸化性熱分解、腐食または化学攻撃から保護する限り。コーティングは、ガラスおよび非湿潤表面などの比較的欠陥に感受性の（ｆｌａｗ−ｓｅｎｓｉｔｉｖｅ）脆弱な基材を強化するために使用してもよい。コーティングはさらに、異なる種類の材料間に結合または親和性界面を提供するために有用であってよい。
【００５３】
いくつかの実施形態において、ケイ素系組成物は、約０．１％〜約５％（重量／重量）のシラン、約０．１％〜約２５％（重量／重量）のシロキサン、約２５％〜約７５％（重量／重量）の酢酸イソプロピルおよび約２５％〜約７５％（重量／重量）の有機溶媒を含んでよい。たとえばケイ素系組成物は、約０．４％〜約１％（重量／重量）のシラン、約０．４％〜約１２％（重量／重量）のシロキサン、約３０％〜約５５％（重量／重量）の酢酸イソプロピルおよび約４５％〜約５５％（重量／重量）の有機溶媒を含んでよい。さらなる例において、ケイ素系組成物は、約０．４％〜約０．６％（重量／重量）のシラン、約０．４％〜約１２％（重量／重量）のシロキサン、約３５％〜約５０％（重量／重量）の酢酸イソプロピルおよび約４５％〜約５５％（重量／重量）の有機溶媒を含んでよい。タオレットは、約０．１ｇ〜約１０ｇの組成物、たとえば約０．５ｇ〜約５ｇ、約０．５ｇ、約１ｇ、約１．５ｇ、約２ｇ、約２．５ｇ、約３ｇ、約３．５ｇ、約４ｇ、約４．５ｇまたは約５ｇの組成物を含有してよい。
【００５４】
本明細書に記載する本開示には各種の修正および代替的繰り返しが行われることがあるが、その具体的な実施形態は上でより詳細に説明されてきた。しかし、ケイ素系組成物の詳細な説明は、本開示を開示された具体的な実施形態に限定するものではないことが理解されるべきである。むしろ、本開示は、特許請求の範囲の記載によって定義されるような本開示の精神および範囲内に含まれるすべての修正、均等物および代替物をカバーするものであることが理解されるべきである。
＜定義＞
【００５５】
本明細書で使用する場合、「約」および「およそ」という用語は、値が統計的に意味のある範囲内にあることを示す。このような範囲は、所与の値または範囲の、通例は２０％以内、より通例にはなお１０％以内、またより通例には５％以内であることができる。「約」および「およそ」という用語に含まれる許容される変化は、研究中の特定の系に依存し、当業者がただちに認識することができる。
【００５６】
本明細書で使用する場合、「重量／重量」という用語は、「重量による」という句を示し、混合物または溶液中の特定の物質の濃度を表すために使用される。
【００５７】
本明細書で使用する場合、「ｍｌ／ｋｇ」という用語は、式量１キログラム当たりの組成物のミリリットル数を示す。
【００５８】
本明細書で使用する場合、「硬化させる」または「硬化」という用語は、通常は、しかし必ずというわけではないが、時間、温度、水分、放射線、触媒または加速剤などのこのような材料中の存在および量などの少なくとも１つの変数によって誘発される材料における状態、条件および／または構造の変化を指す。該用語は、部分硬化ならびに完全硬化をカバーする。
【００５９】
本明細書で使用する場合、「硬度」または「Ｈ」という用語は、通常は材料を貫入による塑性変形に耐えられるようにする、材料の特性を指す。しかし、硬度という用語は曲げ、引っ掻き、摩損または切断に対する耐性を指すこともある。硬度値を実現する通常の方法は、特定の時間にわたって適用された特定の力で特定の形状の圧子が残した、へこみの深さまたは面積を測定することである。硬度と圧痕のサイズとの間の関係を表現するための４つの主要な標準試験法があり、これらは鉛筆硬度（Ｐｅｎｃｉｌ  Ｈａｒｄｎｅｓｓ）ＡＳＴＭ  Ｄ３３６３、ブリネル（Ｂｒｉｎｅｌｌ）、ビッカース（Ｖｉｃｋｅｒｓ）およびロックウェル（Ｒｏｃｋｗｅｌｌ）である。実際的な理由および較正の理由で、これらの各方法は、適用された負荷と圧子形状の組合せによって定義される、種々のスケールに分けられる。
【００６０】
本明細書で使用する場合、「摩擦係数（ｆｒｉｃｔｉｏｎａｌ  ｃｏｅｆｆｉｃｉｅｎｔ）」、「摩擦係数（ｆｒｉｃｔｉｏｎ  ｃｏｅｆｆｉｃｉｅｎｔ）」または「動的摩擦係数」としても公知である「摩擦係数（ＣＯＦ）」という用語は、２個の物体の間の摩擦力およびそれらを押し合せる力の比を表す実験的測定値である。摩擦係数は、使用した材料に依存する。摩擦係数を標準化表面によって測定する場合、測定値を「標準化摩擦係数」と呼ぶ。
【００６１】
本明細書で使用する場合、「耐食剤」という用語またはその変形は、表面基材が空気、熱または腐食性環境に長期間にわたって暴露される場合に表面基材の腐食を阻害する表面上のコーティング中の添加剤を指す。
【００６２】
「調整剤」は、材料の状態、たとえばレザーまたはビニル表面の状態を改善または維持するために使用する物質を示す。調整剤としては、これに限定されるわけではないが、保革油、獣脂、ラノリン；ろう、たとえばみつろう、セラアルバおよびコペルニカ・セリフェラ・セラ；油、たとえばオリーブ油、タラ肝油、ミンク油および牛脚油（精製豚脂）；グリセリン、ポリエチレン、スルホコハク酸ジエチルヘキシルナトリウム、ポリ（アクリル酸）、カルボマーおよびドデシルベンゼンスルホン酸テトラエチルアンモニムが挙げられる。調整剤は、ＵＶ保護剤を含んでいてよい。
【００６３】
「艶出し剤」は、表面から、たとえば自動車のボディ、ガラスまたはミラーから汚れまたは曇りを除去するために使用する物質を示す。艶出し剤としては、これに限定されるわけではないが、研磨剤、たとえばシリカ、ケイ酸リチウムマグネシウムナトリウム、アルミナまたは炭酸水素ナトリウムが挙げられる。
【００６４】
「ワックス剤」は、清浄にした表面に、たとえば自動車のボディ、ガラスまたはミラーに光沢を付与するために使用する物質を示す。ワックス剤としては、これに限定されるわけではないが、ろう、たとえばコペルニカ・セリフェラ・セラ；ジメチコン、スルホン酸アルカン、アリールグルコシド、ヘキシルデカノールおよびブトキシエタノールが挙げられる。
【００６５】
本明細書で使用する場合、「モノマー」という用語は、化学化合物であって、それ自体または化学的に異なる化合物と共有結合を反復的な方式で形成することができる化学化合物を指す。モノマー間での反復的な結合の形成は、直鎖、分岐、超分岐または三次元生成物につながることがある。さらに、モノマー自体は反復的構成単位を含んでよく、重合された場合に、このようなモノマーから形成されたポリマーは「ブロックポリマー」と名付けられる。モノマーは、有機分子、有機金属分子または無機分子を含む分子の各種化学クラスに属してよい。モノマーの分子量は、約４０ダルトン〜２０，０００ダルトンの間で大きく変化してよい。しかし、とりわけモノマーが反復的構成単位を含む場合、モノマーはいっそうより高い分子量を有してよい。モノマーは追加の反応性基を含んでもよい。
【００６６】
検討するポリマーは、芳香族系を含む広範囲の官能性部分または構造部分およびハロゲン化基も含んでよい。さらに適切なポリマーは、ホモポリマーおよびヘテロポリマーを含む多くの立体配置を有してよい。その上、代替的ポリマーは、直鎖、分岐、超分岐または三次元などの各種の形態を有してよい。検討するポリマーの分子量は、通例４００ダルトン〜４００，０００ダルトン以上の広い範囲にわたっている。
【００６７】
「タオレット」は、湿らせて密閉包装された比較的小型のタオルを示す。タオレットは、ワイプ、ナプキンまたはテーブルナプキンと称してもよい。タオレットは、天然繊維、合成繊維、またはそれらの組み合わせを含む、布、紙または他の繊維質メッシュで構成されてよい。
【００６８】
以下の実施例は、本開示をさらに例示および説明することを意図している。ゆえに本開示は、これらの実施例における詳細事項のいずれにも限定されるべきではない。
【実施例】
【００６９】
＜実施例１＞ケイ素系コーティング組成物を生成するための樹脂系の調製
本明細書で提供するケイ素系コーティング組成物は、Ａ樹脂、Ｂ樹脂、Ｃ樹脂として知られるものおよびそれらの任意の組合せから選ばれる２つ以上の異なる樹脂系から形成した。Ａ樹脂は、表１に示す処方に従って作製した。Ａ樹脂は、ＫｉＯＮディフェンステクノロジー（Ｈｕｎｔｉｎｇｄｏｎ  Ｖａｌｌｅｙ，ＰＡ）から購入したものであり、空気硬化性液体ポリシロキサザンベースコーティング樹脂であるＫＤＴ  ＨＴＡ  １５００  Ｆａｓｔ（商標）として販売されていた（８．９ポンド／ガロン）。
【００７０】
【表１】
2016513164.tif 000006
【００７１】
Ｂ樹脂は、表２に示す処方に従って作製した。Ｂ樹脂は、ジェネシーポリマーズ社（Ｂｕｒｔｏｎ，ＭＩ）から購入したものであり、ジメチルシリコーンフルイドＧ−１０生成物として販売されていた（８．０ポンド／ガロン）。
【００７２】
【表２】
2016513164.tif 000007
【００７３】
Ｃ樹脂は、表３に示す処方に従って作製した。Ｃ樹脂は、Ｋａｄｋｏ，Ｉｎｃ．（Ｂｅｅｃｈ  Ｇｒｏｖｅ，Ｉｎｄｉａｎａ）から購入したものであり、ポリシラザンベースＫＡＤＫＬＡＤ  Ｒ２Ｘ３（商標）生成物として販売されていた。ＫＡＤＫＡＬＤ  Ｒ２Ｘ３（商標）は、アイソパー（Ｉｓｏｐａｒ）（商標）Ｅ溶媒（Ｃ７−１０アルカン）に対して１体積％または１重量％のＫＡＤＫＬＡＤ（商標）ＦＲＰコンセントレートを使用して調製してもよい。コンセントレートを使用することにより、コストを低減して、処方の柔軟性を広げることができる。ＫＡＤＫＬＡＤ  Ｒ２Ｘ３（商標）の溶媒に対する比は、最終用途に応じて、たとえば組成物の体積の約１％〜約２０％で変化してよい。
【００７４】
【表３】
2016513164.tif 000008
【００７５】
ここでＡ、ＢおよびＣ樹脂系を異なる処方物に適した量で使用し、よってポリシラザン、ポリシロキサンおよび／またはポリシランならびにアセテート溶媒の混合物を使用して、下記のような各種の望ましい特性を有するコーティング生成物の処方物を製造した。
【００７６】
本明細書で提供する処方物を使用するコーティング生成物の特徴としては、極度の離型、長期持続性、非移行性、透明性、薄さ、軽量、滑らかさ、硬さ、耐高圧性、耐高温性、耐化学物質性および耐微生物性が挙げられた。
【００７７】
＜実施例２＞タオレットで使用するための樹脂系の調製
本開示によるコーティング溶液を形成するために、２種類の溶液、混合物Ａおよび混合物Ｂを調製する。各混合物の成分を撹拌により共にブレンドする。混合物のバルク調製によって、迅速な製造および良好な在庫管理が可能となる。混合物は約１：９９〜約９９：１または約１：１の比で組合せてよい。特定の混合物および比を表４に例示する。
【００７８】
【表４】
2016513164.tif 000009
【００７９】
表４の各処方物は、特定の用途に特に適し得る。たとえばＤＴ  ６５＋は、自動車のコーティング表面に特に有益である。処方物ＤＴ  ６５＋では、レーサーズエッジ（Ｒａｃｅｒｓ  Ｅｄｇｅ）（商標）＃３ポリッシュ３部を、９９％（体積／体積）アイソパー（Ｉｓｏｐａｒ）（商標）Ｅに対して１％（体積／体積）Ｋｌａｄｋｏ（商標）ＦＲＰ樹脂を含有する混合物Ａ  １部と混合する。レーサーズエッジ（Ｒａｃｅｒｓ  Ｅｄｇｅ）（商標）＃３ポリッシュは、２種類の製薬グレードポリマーとＵＶ５０サンスクリーンのブレンドであり、酸性雨、雪、風、塩分、樹液、タール、虫、鳥の糞および日光による腐食の影響からの保護を提供する。ポリマーの１つは、カリフォルニア州のＴＲインダストリーが製造している。
【００８０】
各処方物をタオレットに適用して、所望の表面に適用するまで水分密閉容器内で保管してよい。
【００８１】
表５では、本開示に従って調製したポリシラン／ポリシロキサンコーティングの性能を従来のポリテトラフルオロエチレン（ＰＴＦＥ、テフロン（商標））コーティングと比較する。
【００８２】
【表５】
2016513164.tif 000010
【００８３】
表５に見られるように、本開示のケイ素系コーティングは、耐久性コートの薄さ、向上した熱安定性、低下した摩擦係数、より高い熱伝導性、改善された被覆面積、透明性、修復性および易適用性を含む、多くの特性で、従来のＰＴＦＥコーティングより優れている。基材は清浄であることのみが必要なため、基材は適用または再適用前に機械的にエッチングする必要がない。ポリシラン／ポリシロキサンコーティングは、損傷ＰＴＦＥを修復するための代替物も供給する。損傷ＰＴＦＥコーティングを機械的にエッチングする代わりに、本開示の組成物は、適正に清浄化されたＰＴＦＥに適用されて、その付着防止特性、耐食特性および他の望ましい特性を回復させ得る。
【国際調査報告】
2016513164.tif 000011